FR 3127089 A1 20230317 FR 2109635 A 20210914 L'objet principal de l'invention est un module photovoltaïque (1) obtenu à partir d’un empilement comportant : une première couche (2) transparente formant la face avant; une pluralité de cellules photovoltaïques (4) ; un ensemble encapsulant (3) la pluralité de cellules (4) ; une deuxième couche (5) formant la face arrière. La première couche (2) comporte : une couche avant réalisée en au moins un matériau polymère (2a) ; au moins un ensemble avant (2b, 2c) comprenant une couche avant d’interface (2b) et une couche avant en verre (2c), la avec une épaisseur inférieure ou égale à 2 mm, ledit au moins un ensemble avant (2b, 2c) étant situé entre la couche avant polymère (2a) et l’ensemble encapsulant (3), et la couche avant d’interface (2b) dudit au moins un ensemble avant (2b, 2c) étant située entre la couche avant polymère (2a) et la couche avant en verre (2c). Figure pour l’abrégé : Figure 3 MODULE PHOTOVOLTAÏQUE LÉGER COMPORTANT UNE COUCHE AVANT EN VERRE ET POLYMÈRE La présente invention se rapporte au domaine des modules photovoltaïques, qui comportent un ensemble de cellules photovoltaïques reliées entre elles électriquement, et préférentiellement des cellules photovoltaïques dites « cristallines », c’est-à-dire qui sont à base de silicium monocristallin ou multicristallin. L’invention peut être mise en œuvre pour de nombreuses applications, notamment civiles et/ou militaires, par exemple des applications autonomes et/ou embarquées, étant particulièrement concernée par les applications qui requièrent l’utilisation de modules photovoltaïques légers et rigides, en particulier d’un poids par unité de surface inférieur à 5 kg/m², voire 6 kg/m². Elle peut ainsi notamment être appliquée pour des bâtiments tels que des habitats ou locaux industriels (tertiaires, commerciaux, …), par exemple pour la réalisation de leurs toitures, pour la conception de mobilier urbain, par exemple pour de l’éclairage public, la signalisation routière ou encore la recharge de voitures électriques, voire également être utilisée pour des applications nomades (mobilité solaire), en particulier pour une intégration sur des véhicules, tels que voitures, bus ou bateaux, entre autres. L’invention propose ainsi un module photovoltaïque léger obtenu par un empilement comportant une première couche en verre et polymère formant la face avant du module, ainsi qu’un procédé de réalisation d’un tel module photovoltaïque. ÉTAT DE LA TECHNIQUE ANTÉRIEURE Un module photovoltaïque est un assemblage de cellules photovoltaïques disposées côte à côte entre une première couche transparente formant une face avant du module photovoltaïque et une seconde couche formant une face arrière du module photovoltaïque. La première couche formant la face avant du module photovoltaïque est avantageusement transparente pour permettre aux cellules photovoltaïques de recevoir un flux lumineux. Elle est traditionnellement réalisée en une seule plaque de verre, notamment du verre trempé, présentant une épaisseur typiquement comprise entre 2 et 4 mm, classiquement de l’ordre de 3 mm. La deuxième couche formant la face arrière du module photovoltaïque peut quant à elle être réalisée à base de verre, de métal ou de plastique, entre autres. Elle est souvent formée par une structure polymérique à base d’un polymère isolant électrique, par exemple du type polytéréphtalate d'éthylène (PET) ou polyamide (PA), pouvant être protégée par une ou des couches à base de polymères fluorés, comme le polyfluorure de vinyle (PVF) ou le polyfluorure de vinylidène (PVDF), et ayant une épaisseur de l’ordre de 300 µm. Les cellules photovoltaïques peuvent être reliées électriquement entre elles par des éléments de contact électrique avant et arrière, appelés conducteurs de liaison, et formés par exemple par des bandes de cuivre étamé, respectivement disposées contre les faces avant (faces se trouvant en regard de la face avant du module photovoltaïque destinée à recevoir un flux lumineux) et arrière (faces se trouvant en regard de la face arrière du module photovoltaïque) de chacune des cellules photovoltaïques, ou bien encore uniquement en face arrière pour les cellules photovoltaïques de type IBC (pour « Interdigitated Back Contact » en anglais). Il est à noter que les cellules photovoltaïques de type IBC (« Interdigitated Back Contact ») sont des structures pour lesquelles les contacts sont réalisés sur la face arrière de la cellule en forme de peignes interdigités. Elles sont par exemple décrites dans le brevet américain US 4,478,879 A. Par ailleurs, les cellules photovoltaïques, situées entre les première et deuxième couches formant respectivement les faces avant et arrière du module photovoltaïque, peuvent être encapsulées. De façon classique, l’encapsulant choisi correspond à un polymère du type élastomère (ou caoutchouc), et peut par exemple consister en l’utilisation de deux couches (ou films) de poly(éthylène-acétate de vinyle) (EVA) entre lesquelles sont disposées les cellules photovoltaïques et les conducteurs de liaison des cellules. Chaque couche d’encapsulant peut présenter une épaisseur d’au moins 0,2 mm et un module de Young typiquement compris entre 2 et 400 MPa à température ambiante. On a ainsi représenté partiellement et schématiquement, respectivement en coupe sur la et en vue éclatée sur la , un exemple classique de module photovoltaïque 1 comportant des cellules photovoltaïques 4 cristallines. Comme décrit précédemment, le module photovoltaïque 1 comporte une face avant 2, généralement réalisée en verre trempé transparent d’épaisseur d’environ 3 mm, et une face arrière 5, par exemple constituée par une feuille polymère, opaque ou transparente, monocouche ou multicouche, ayant un module de Young supérieur à 400 MPa à température ambiante. Entre les faces avant 2 et arrière 5 du module photovoltaïque 1 se situent les cellules photovoltaïques 4, reliées électriquement entre elles par des conducteurs de liaison 6 et immergées entre deux couches avant 3a et arrière 3b de matériau d’encapsulation formant toutes les deux un ensemble encapsulant 3. La représente en outre une variante de réalisation de l’exemple de la dans laquelle les cellules photovoltaïques 4 sont de type IBC, les conducteurs de liaison 6 étant uniquement disposés contre les faces arrières des cellules photovoltaïques 4. Par ailleurs, les figures 1 et 2 représentent également la boîte de jonction 7 du module photovoltaïque 1, destinée à recevoir le câblage nécessaire à l’exploitation du module. Classiquement, cette boîte de jonction 7 est réalisée en plastique ou en caoutchouc, et présente une étanchéité complète. De façon habituelle, le procédé de réalisation du module photovoltaïque 1 comporte une étape dite de lamination sous vide des différentes couches décrites précédemment, à une température supérieure ou égale à 120°C, voire 140°C, voire encore 150°C, et inférieure ou égale à 170°C, typiquement comprise entre 145 et 165°C, et pendant une durée du cycle de lamination généralement d’au moins 10 minutes, voire 15 minutes. Pendant cette étape de lamination, les couches de matériau d’encapsulation 3a et 3b fondent et viennent englober les cellules photovoltaïques 4, en même temps que l’adhérence se crée à toutes les interfaces entre les couches, à savoir entre la face avant 2 et la couche avant de matériau d’encapsulation 3a, la couche avant de matériau d’encapsulation 3a et les faces avant 4a des cellules photovoltaïques 4, les faces arrière 4b des cellules photovoltaïques 4 et la couche arrière de matériau d’encapsulation 3b, et la couche arrière de matériau d’encapsulation 3b et la face arrière 5 du module photovoltaïque 1. Le module photovoltaïque 1 obtenu est ensuite encadré, typiquement par le biais d’un profilé en aluminium. Une telle structure est maintenant devenue un standard qui possède une résistance mécanique importante grâce à l’utilisation d’une face avant 2 en verre épais et du cadre aluminium, lui permettant, notamment et dans la majorité des cas, de respecter les normes IEC 61215 et IEC 61730. Néanmoins, un tel module photovoltaïque 1 selon la conception classique de l’art antérieur présente l’inconvénient d’avoir un poids relativement élevé, en particulier un poids par unité de surface d’environ 10 à 12 kg/m², et n’est ainsi pas adapté pour certaines applications pour lesquelles la légèreté est une priorité. Ce poids élevé du module photovoltaïque 1 provient principalement de la présence du verre épais, avec une épaisseur d’environ 3 mm, pour former la face avant 2, la densité du verre étant en effet élevée, de l’ordre de 2,5 kg/m²/mm d’épaisseur, et du cadre aluminium. Pour pouvoir résister aux contraintes lors de la fabrication et également pour des raisons de sécurité, par exemple du fait du risque de coupure, le verre est trempé. Or, l’infrastructure industrielle de la trempe thermique est configurée pour traiter du verre d’au moins 2 mm d’épaisseur. En outre, le choix d’avoir une épaisseur de verre d’environ 3 mm est également lié à une résistance mécanique à la pression normée de 5,4 kPa. En définitif, le verre représente ainsi à lui seul pratiquement 70 % du poids du module photovoltaïque 1, et plus de 80 % avec le cadre en aluminium autour du module photovoltaïque 1. Aussi, afin d’obtenir une réduction significative du poids d’un module photovoltaïque pour permettre son utilisation dans des applications exigeantes en termes de légèreté, par exemple les toitures commerciales, il existe un besoin pour trouver une solution alternative à l’utilisation d’un verre épais en face avant du module. Une des possibilités consiste à remplacer la face avant en verre par des matériaux plastiques tout en conservant l’architecture et la méthode de mise en œuvre habituelles avec pour but premier la diminution importante du poids surfacique. Ainsi, des feuilles de polymères, comme le polycarbonate (PC), le polytéréphtalate d’éthylène (PET), le polyméthacrylate de méthyle (PMMA), le polyfluorure de vinylidène (PVDF), l’éthylène tétrafluoroéthylène (ETFE), l’éthylène chlorotrifluoroéthylène (ECTFE), ou l’éthylène propylène fluoré (FEP), peuvent représenter une alternative au verre. Cependant, lorsque seul le remplacement du verre par une telle feuille mince de polymères est envisagé, la cellule photovoltaïque devient très vulnérable au choc, à la charge mécanique et aux dilatations différentielles. Une alternative est l’utilisation de matériaux composites, notamment des renforts, par exemple de type fibres de verre, fibres de carbone ou fibres naturelles telles que lin, chanvre, entre autres, qui viennent en complément de l’encapsulant standard pour former un composite de type polymère/fibres associé à un film de protection polymère en face avant. Le gain de poids peut être significativement important en dépit d’une moins bonne transparence et d’une incertitude sur les aspects de performance sur des durées supérieures à 20 ans. La suppression du verre en face avant des modules photovoltaïques a fait l’objet de plusieurs brevets ou demandes de brevet dans l’art antérieur. On peut ainsi citer à ce titre la demande de brevet FR 2 955 051 A1, la demande de brevet américain US 2005/0178428 A1 ou encore les demandes internationales WO 2008/019229 A2 et WO 2012/140585 A1. D’autres brevets ou demandes de brevet ont décrit l’utilisation de renforts seuls ou en composites, comme par exemple la demande de brevet européen EP 2 863 443 A1, ou encore les demandes internationales WO 2018/076525 A1, WO 2019/006764 A1 et WO 2019/006765 A1. Il existe ainsi un besoin pour concevoir une solution alternative de module photovoltaïque prévu pour être léger afin de s’adapter à certaines applications, tout en présentant des propriétés mécaniques suffisantes lui permettant d’être résistant aux chocs et à la charge mécanique, et en particulier aux normes IEC 61215 et IEC 61730. L’invention a donc pour but de remédier au moins partiellement aux besoins mentionnés précédemment et aux inconvénients relatifs aux réalisations de l’art antérieur. L’invention a ainsi pour objet, selon l’un de ses aspects, un module photovoltaïque obtenu à partir d’un empilement comportant : - une première couche transparente formant la face avant du module photovoltaïque, destinée à recevoir un flux lumineux, - une pluralité de cellules photovoltaïques disposées côte à côte et reliées électriquement entre elles, - un ensemble encapsulant la pluralité de cellules photovoltaïques, - une deuxième couche formant la face arrière du module photovoltaïque, l’ensemble encapsulant et la pluralité de cellules photovoltaïques étant situés entre les première et deuxième couches, caractérisé en ce que la première couche comporte : - une couche avant réalisée en au moins un matériau polymère, dite « couche avant polymère », et - au moins un ensemble avant comprenant une couche avant d’interface et une couche avant en verre, la couche avant en verre présentant une épaisseur inférieure ou égale à 2 mm, ledit au moins un ensemble avant étant situé entre la couche avant polymère et l’ensemble encapsulant, et la couche avant d’interface dudit au moins un ensemble avant étant située entre la couche avant polymère et la couche avant en verre. De façon avantageuse, l’invention permet le remplacement du verre épais standard d’épaisseur d’environ 3 mm, habituellement utilisé en face avant dans un module photovoltaïque classique, par une combinaison de couche(s) polymère(s) et de couche(s) mince(s) en verre. Ainsi, l’utilisation de verre(s) mince(s) et de polymère(s) permet d’obtenir une faible masse et une transparence équivalente à un module standard. Si l’on compare l’invention aux modules légers disponibles commercialement, la présence de verre mince dans la structure permet une meilleure résistance aux chocs, aux dilatations thermomécaniques et à la pénétration d’humidité. Le terme « transparent » signifie que la première couche formant la face avant du module photovoltaïque est au moins partiellement transparente à la lumière visible, laissant passer au moins environ 80 % de cette lumière. En particulier, la transparence optique, entre 300 et 1200 nm, de la première couche formant la face avant du module photovoltaïque, notamment la couche avant polymère, peut être supérieure à 80 %. De même, la transparence optique, entre 300 et 1200 nm, de l’ensemble encapsulant peut être supérieure à 90 %, tout comme celle de la couche avant d’interface. En outre, par le terme « encapsulant » ou « encapsulé », il faut comprendre que la pluralité de cellules photovoltaïques est disposée dans un volume, par exemple hermétiquement clos vis-à-vis des liquides, au moins en partie formé par au moins deux couches de matériau(x) d’encapsulation, réunies entre elles après lamination pour former l’ensemble encapsulant. En effet, initialement, c’est-à-dire avant toute opération de lamination, l’ensemble encapsulant est constitué par au moins deux couches de matériau(x) d’encapsulation, dites couches de cœur, entre lesquelles la pluralité de cellules photovoltaïques est encapsulée. Toutefois, pendant l’opération de lamination des couches, les couches de matériau d’encapsulation fondent pour ne former, après l’opération de lamination, qu’une seule couche (ou ensemble) solidifiée dans laquelle sont noyées les cellules photovoltaïques. Par ailleurs, grâce à l’invention, il peut être possible d’obtenir un nouveau type de module photovoltaïque léger qui, par l’utilisation de verre mince, peut présenter un poids surfacique inférieur à 6 kg/m², voire 5 kg/m², tout en conservant la transparence optique de la face avant et en assurant une bonne fiabilité du module photovoltaïque avec une faible dilatation thermomécanique et une haute durabilité. De plus, l’utilisation de la couche avant polymère et de couche(s) d’interface permet de protéger le verre mince des chocs, notamment de type grêlons. Le module photovoltaïque selon l’invention peut en outre comporter l’une ou plusieurs des caractéristiques suivantes prises isolément ou suivant toutes combinaisons techniques possibles. La couche avant en verre peut avantageusement présenter une épaisseur inférieure ou égale à 1,5 mm, préférentiellement comprise entre 500 µm et 1 mm. Par ailleurs, la couche avant en verre peut avantageusement être réalisée en verre non trempé. Autrement dit, le verre ne subit aucune trempe thermique ou chimique. En effet, le verre non trempé peut être moins résistant aux chocs, notamment ceux liés aux impacts de grêlons. Cependant, étant placé entre des couches protectrices polymères, notamment entre la couche avant polymère et la couche avant d’interface, le verre non trempé peut être protégé des chocs. Le verre non trempé peut également permettre d’assurer une barrière de protection à l’humidité pour les cellules photovoltaïques. L’utilisation de verre non trempé, plutôt que du verre trempé, peut permettre de réduire considérablement les coûts de sorte à rendre le module photovoltaïque adaptable à de nombreuses applications. En outre, la suppression du verre épais en face avant du module photovoltaïque classique peut induire une perte de tenue mécanique du module. Aussi, pour pouvoir conserver un module rigide, la face arrière du module peut être prévue pour présenter une rigidité mécanique suffisante. En particulier, selon une première possibilité, la deuxième couche peut ainsi comporter : - une couche arrière formant un panneau arrière en matériau composite, comprenant une sous-couche principale, formant l’âme du panneau arrière, et deux sous-couches de recouvrement, formant chacune une plaque du panneau arrière, disposées de part et d’autre de l’âme de sorte que l’âme soit prise en sandwich entre les deux plaques, l’âme du panneau arrière comportant une structure alvéolaire. L’utilisation d’une face arrière de type panneau sandwich composite peut permettre au module photovoltaïque selon l’invention d’avoir de très bonnes propriétés mécaniques et thermomécaniques tout en conservant un poids faible. L’âme du panneau arrière peut comporter une structure alvéolaire, par exemple sous forme de nid d’abeilles, notamment réalisée en métal, par exemple aluminium, en polyimide, en polycarbonate (PC), en polypropylène (PP) ou en fibres synthétiques hautes performances, par exemple de type Nomex®. En variante, l’âme du panneau arrière peut comporter une structure alvéolaire sous forme de mousse, notamment réalisée en polytéréphtalate d'éthylène (PET), en polychlorure de vinyle (PVC) ou en polyuréthane (PU). En outre, les plaques du panneau arrière peuvent être réalisées en matériau composite, par exemple de type prépreg fibres de verre/époxy, en métal, notamment en aluminium, en polycarbonate (PC), en polyméthacrylate de méthyle (PMMA) ou à partir de pré-imprégnés. Les plaques du panneau arrière peuvent, le cas échéant, être recouvertes d’un film mono ou multicouche polymère, par exemple du type Tedlar®. De plus, le panneau arrière peut présenter un poids surfacique inférieur ou égal à 3 kg/m², notamment inférieur ou égal à 2 kg/m², notamment encore inférieur ou égal à 1 kg/m². Il est à noter que, plutôt que d’avoir une face arrière de type panneau sandwich, la deuxième couche peut encore comporter une couche arrière comportant une structure alvéolaire, sans l’utilisation de sous-couches de recouvrement, par exemple une structure alvéolaire de type polycarbonate alvéolaire. Selon une deuxième possibilité, la deuxième couche peut comporter : - une couche arrière réalisée en au moins un matériau polymère, dite « couche arrière polymère », et - au moins un ensemble arrière comprenant une couche arrière d’interface et une couche arrière en verre, la couche arrière en verre présentant notamment une épaisseur inférieure ou égale à 2 mm, préférentiellement encore inférieure ou égale à 1,5 mm, notamment comprise entre 500 µm et 1 mm, et étant notamment réalisée en verre non trempé, ledit au moins un ensemble arrière étant situé entre la couche arrière polymère et l’ensemble encapsulant, et la couche arrière d’interface dudit au moins un ensemble arrière étant située entre la couche arrière polymère et la couche arrière en verre. Ainsi, la deuxième couche peut être obtenue selon un principe analogue à celui utilisé pour la première couche. En particulier, la deuxième couche peut également comporter une combinaison de verre(s) mince(s) et de polymère(s). La deuxième couche peut être ou non identique à la première couche. Selon une troisième possibilité, la deuxième couche peut comporter une couche de renforts à base de fibres. Par « couche de renforts à base de fibres », on entend une couche comportant majoritairement des fibres organiques et/ou inorganiques, et de préférence une couche constituée de fibres organiques et/ou inorganiques. Avantageusement, une couche de renforts à base de fibres permet un renfort mécanique à l’empilement de couches destinées à former le module photovoltaïque. Avant lamination, les fibres d’une couche de renforts à base de fibres sont préférentiellement non imprégnées, notamment par un matériau polymère. Une telle couche de renforts peut être dite fibrée, tissée ou non « sec ». En particulier, une telle couche de renforts n’est pas une couche de pré-imprégné, ni une couche composite. La couche de renforts à base de fibres peut comporter des fibres tissées ou non tissées. Elle peut en outre présenter un poids surfacique compris entre 20 g/m² et 1500 g/m², et de préférence entre 300 g/m² et 800 g/m². Elle peut comporter des fibres de verre, de carbone, d’aramide et/ou des fibres naturelles, notamment de chanvre, de lin et/ou de soie, entre autres. Le verre utilisé pour la couche avant en verre et/ou la couche arrière en verre peut notamment être du verre sodo-calcique, à base de silice, de calcium et de sodium. Par ailleurs, la couche avant polymère et/ou la couche arrière polymère peuvent présenter une épaisseur comprise entre 15 µm et 300 µm, notamment entre 20 µm et 50 µm. De plus, le matériau polymère de la couche avant polymère et/ou de la couche arrière polymère peut être choisi parmi : le polycarbonate (PC), le polyméthacrylate de méthyle (PMMA), le polytéréphtalate d'éthylène (PET), le polyamide (PA), un polymère fluoré, notamment le polyfluorure de vinyle (PVF) ou le polyfluorure de vinylidène (PVDF), l’éthylène tétrafluoroéthylène (ETFE), l’éthylène chlorotrifluoroéthylène (ECTFE), le polytétrafluoroéthylène (PTFE), le polychlorotrifluoroéthylène (PCTFE), l’éthylène propylène fluoré (FEP) et/ou un film multicouche comprenant un ou plusieurs des polymères précités, entre autres. En outre, la couche avant polymère et/ou la couche arrière polymère peuvent présenter un filtre de coupure UV (« UV cutoff » en anglais) compris entre 320 nm et 450 nm, ce qui correspond à la longueur d’onde pour laquelle le taux de transmission est égale à 50%. De cette façon, les couches sous-jacentes peuvent être protégées du vieillissement aux rayonnements ultraviolets (UV) et éventuellement de l’hydrolyse, ce qui procure au module photovoltaïque une durée de vie allongée. La couche avant d’interface et/ou la couche arrière d’interface peuvent permettre le collage entre la couche avant polymère, respectivement la couche arrière polymère, et une couche en verre, ou entre deux couches en verre. La couche avant d’interface et/ou la couche arrière d’interface peuvent présenter une épaisseur comprise entre 50 µm et 600 µm, préférentiellement entre 400 µm et 600 µm, voire encore entre 400 µm et 500 µm. La couche avant d’interface et/ou la couche arrière d’interface peuvent présenter un module de Young compris entre 2 et 300 MPa à 25°C, préférentiellement entre 100 et 200 MPa à 25°C. L’ensemble encapsulant peut être obtenu par la réunion d’une couche avant de matériau d’encapsulation et d’une couche arrière de matériau d’encapsulation de part et d’autre des cellules photovoltaïques. En outre, l’ensemble encapsulant, la couche avant d’interface et/ou l’éventuelle couche arrière d’interface peuvent être formés par au moins une couche comportant au moins un matériau d’encapsulation de type polymère choisi parmi : les copolymères d’acides, les ionomères, le poly(éthylène-acétate de vinyle) (EVA), les acétals de vinyle, tels que les polyvinylbutyrals (PVB), les polyuréthanes, les chlorures de polyvinyle, les polyéthylènes, tels que les polyéthylènes linéaires basse densité, les polyoléfines élastomères de copolymères, les copolymères d’α-oléfines et des α-, β- esters d’acide carboxylique à éthylénique, tels que les copolymères éthylène-acrylate de méthyle et les copolymères éthylène-acrylate de butyle, les élastomères de silicone et/ou les élastomères à base de polyoléfine thermoplastique réticulée, entre autres. De façon préférentielle, le matériau d’encapsulation de l’ensemble encapsulant est identique au matériau de la couche avant d’interface, et de l’éventuelle couche arrière d’interface. De cette façon, il peut être possible de faciliter le procédé de fabrication. Selon un mode de réalisation particulier, l’une des couches avant de matériau d’encapsulation et arrière de matériau d’encapsulation de l’ensemble encapsulant, notamment la couche arrière de matériau d’encapsulation, peut comporter un matériau d’encapsulation identique à celui de la couche avant d’interface, et l’autre des couches avant de matériau d’encapsulation et arrière de matériau d’encapsulation de l’ensemble encapsulant, notamment la couche avant de matériau d’encapsulation peut comporter un matériau d’encapsulation différent de celui de la couche avant d’interface. L’ensemble encapsulant peut présenter une épaisseur comprise entre 200 µm et 600 µm, notamment entre 400 µm et 600 µm. De plus, l’ensemble encapsulant peut présenter un module de Young compris entre 2 MPa et 400 MPa à 25°C, voire entre 2 MPa et 200 MPa à 25°C. De plus, les cellules photovoltaïques peuvent être choisies parmi : des cellules photovoltaïques homojonction ou hétérojonction à base de silicium monocristallin (c-Si) et/ou multi-cristallin (mc-Si), et/ou des cellules photovoltaïques de type IBC, et/ou des cellules photovoltaïques comprenant au moins un matériau parmi le silicium amorphe (a-Si), le silicium microcristallin (µC-Si), le tellurure de cadmium (CdTe), le cuivre-indium séléniure (CIS), le cuivre-indium/gallium diséléniure (CIGS), et les perovskites, entre autres. Par ailleurs, les cellules photovoltaïques peuvent présenter une épaisseur comprise entre 1 et 300 µm, notamment entre 1 et 200 µm, et avantageusement entre 70 µm et 160 µm. Le module photovoltaïque peut en outre comporter une boîte de jonction, destinée à recevoir le câblage nécessaire à l’exploitation du module photovoltaïque, pouvant être positionnée en face avant ou en face arrière du module, préférentiellement en face avant. En outre, l’espacement entre deux cellules photovoltaïques voisines, ou encore consécutives ou adjacentes, peut dans certaines configurations être supérieur ou égal à 1 mm, notamment compris entre 1 mm et 30 mm, et de préférence égal à 2 mm. Dans d’autres configurations, notamment de type « shingle » selon l’appellation anglaise (ou « bardeau » en français), les cellules photovoltaïques voisines, ou encore consécutives ou adjacentes, peuvent se chevaucher ou avoir un espacement inférieur à 1 mm. Selon un mode de réalisation particulier, la première couche peut comporter : - un premier ensemble avant comprenant une couche avant d’interface et une couche avant en verre, la couche avant en verre présentant une épaisseur inférieure ou égale à 2 mm, - un deuxième ensemble avant comprenant une couche avant d’interface et une couche avant en verre, la couche avant en verre présentant une épaisseur inférieure ou égale à 2 mm, le premier ensemble avant étant situé entre la couche avant polymère et le deuxième ensemble avant, lui-même situé entre le premier ensemble avant et l’ensemble encapsulant. L’épaisseur de la couche avant en verre du premier ensemble avant et l’épaisseur de la couche avant en verre du deuxième ensemble avant peuvent être identiques ou différentes. En particulier, l’épaisseur de la couche avant en verre du premier ensemble avant peut être supérieure à l’épaisseur de la couche avant en verre du deuxième ensemble avant. En outre, la deuxième couche peut comporter : - une couche arrière réalisée en au moins un matériau polymère, dite « couche arrière polymère », et - un premier ensemble arrière comprenant une couche arrière d’interface et une couche arrière en verre, la couche arrière en verre présentant notamment une épaisseur inférieure ou égale à 2 mm, notamment inférieure ou égale à 1,5 mm, notamment comprise entre 500 µm et 1 mm, et étant notamment réalisée en verre non trempé, - un deuxième ensemble arrière comprenant une couche arrière d’interface et une couche arrière en verre, la couche arrière en verre présentant notamment une épaisseur inférieure ou égale à 2 mm, notamment inférieure ou égale à 1,5 mm, notamment comprise entre 500 µm et 1 mm, et étant notamment réalisée en verre non trempé, ledit premier ensemble arrière étant situé entre la couche arrière polymère et le deuxième ensemble arrière, lui-même situé entre le premier ensemble arrière et l’ensemble encapsulant. De plus, l’invention a encore pour objet, selon un autre de ses aspects, un procédé de réalisation d’un module photovoltaïque, notamment tel que défini précédemment, à partir d’un empilement comportant : - une première couche transparente formant la face avant du module photovoltaïque, destinée à recevoir un flux lumineux, - une pluralité de cellules photovoltaïques disposées côte à côte et reliées électriquement entre elles, - un ensemble encapsulant la pluralité de cellules photovoltaïques, - une deuxième couche, l’ensemble encapsulant et la pluralité de cellules photovoltaïques étant situés entre les première et deuxième couches, caractérisé en ce que la première couche comporte : - une couche avant réalisée en au moins un matériau polymère, dite « couche avant polymère », et - au moins un ensemble avant comprenant une couche avant d’interface et une couche avant en verre, la couche avant en verre présentant une épaisseur inférieure ou égale à 2 mm, ledit au moins un ensemble avant étant situé entre la couche avant polymère et l’ensemble encapsulant, et la couche avant d’interface dudit au moins un ensemble avant étant située entre la couche avant polymère et la couche avant en verre, et en ce que le procédé comporte l’étape de lamination à chaud et sous vide des couches constitutives de l’empilement pour obtenir le module photovoltaïque. L’étape de lamination à chaud et sous vide peut en particulier être réalisée à une température supérieure ou égale à 120°C, voire 140°C, voire encore 150°C, et inférieure ou égale à 170°C, voire 180°C, typiquement comprise entre 130°C et 180°C, voire entre 145°C et 165°C, et pendant une durée du cycle de lamination d’au moins 5 minutes, voire 10 minutes, voire 15 minutes, notamment comprise entre 5 et 20 minutes. Ainsi, il est possible d’obtenir une encapsulation totale du verre mince permettant de le protéger face aux chocs. Le module photovoltaïque et le procédé de réalisation selon l’invention peuvent comporter l’une quelconque des caractéristiques précédemment énoncées, prises isolément ou selon toutes combinaisons techniquement possibles avec d’autres caractéristiques. L’invention pourra être mieux comprise à la lecture de la description détaillée qui va suivre, d’exemples de mise en œuvre non limitatifs de celle-ci, ainsi qu’à l’examen des figures, schématiques et partielles, du dessin annexé, sur lequel : représente, en coupe, un exemple classique de module photovoltaïque comportant des cellules photovoltaïques cristallines, représente une variante de réalisation de l’exemple de la dans laquelle les cellules photovoltaïques sont de type IBC, représente, en vue éclatée, le module photovoltaïque de la , illustre, en perspective et en vue éclatée, un premier exemple de réalisation d’un module photovoltaïque conforme à l’invention, illustre, en coupe, un exemple de couche arrière utilisée pour le module photovoltaïque représenté à la , illustre, en perspective et en vue éclatée, un deuxième exemple de réalisation d’un module photovoltaïque conforme à l’invention, illustre, en perspective et en vue éclatée, un troisième exemple de réalisation d’un module photovoltaïque conforme à l’invention, et illustre, en perspective et en vue éclatée, un quatrième exemple de réalisation d’un module photovoltaïque conforme à l’invention. Dans l’ensemble de ces figures, des références identiques peuvent désigner des éléments identiques ou analogues. De plus, les différentes parties représentées sur les figures ne le sont pas nécessairement selon une échelle uniforme, pour rendre les figures plus lisibles. Module photovoltaïque (1) obtenu à partir d’un empilement comportant : - une première couche (2) transparente formant la face avant du module photovoltaïque (1), destinée à recevoir un flux lumineux, - une pluralité de cellules photovoltaïques (4) disposées côte à côte et reliées électriquement entre elles, - un ensemble encapsulant (3) la pluralité de cellules photovoltaïques (4), - une deuxième couche (5) formant la face arrière du module photovoltaïque (1), l’ensemble encapsulant (3) et la pluralité de cellules photovoltaïques (4) étant situés entre les première (2) et deuxième (5) couches, caractérisé en ce que la première couche (2) comporte : - une couche avant réalisée en au moins un matériau polymère (2a), dite « couche avant polymère (2a) », et - au moins un ensemble avant (2b, 2c ; 2d, 2e) comprenant une couche avant d’interface (2b ; 2d) et une couche avant en verre (2c ; 2e), la couche avant en verre (2c ; 2e) présentant une épaisseur (e 2c ; e 2e ) inférieure ou égale à 2 mm, ledit au moins un ensemble avant (2b, 2c ; 2d, 2e) étant situé entre la couche avant polymère (2a) et l’ensemble encapsulant (3), et la couche avant d’interface (2b ; 2d) dudit au moins un ensemble avant (2b, 2c ; 2d, 2e) étant située entre la couche avant polymère (2a) et la couche avant en verre (2c ; 2e). Module selon la revendication 1, caractérisé en ce que la couche avant en verre (2c ; 2e) présente une épaisseur (e 2c ; e 2e ) inférieure ou égale à 1,5 mm, notamment comprise entre 500 µm et 1 mm. Module selon la revendication 1 ou 2, caractérisé en ce que la couche avant en verre (2c ; 2e) est réalisée en verre non trempé. Module selon l’une des revendications 1 à 3, caractérisé en ce que la deuxième couche (5) comporte : - une couche arrière formant un panneau arrière (5) en matériau composite, comprenant une sous-couche principale, formant l’âme (9a) du panneau arrière (5), et deux sous-couches de recouvrement, formant chacune une plaque (9b, 9c) du panneau arrière (5), disposées de part et d’autre de l’âme (9a) de sorte que l’âme (9a) soit prise en sandwich entre les deux plaques (9b, 9c), l’âme (9a) du panneau arrière (5) comportant une structure alvéolaire (12). Module selon l’une des revendications 1 à 3, caractérisé en ce que la deuxième couche (5) comporte : - une couche arrière réalisée en au moins un matériau polymère (5a), dite « couche arrière polymère (5a) », et - au moins un ensemble arrière (5b, 5c) comprenant une couche arrière d’interface (5b) et une couche arrière en verre (5c), la couche arrière en verre (5c) présentant notamment une épaisseur (e 5c ) inférieure ou égale à 2 mm, notamment inférieure ou égale à 1,5 mm, notamment comprise entre 500 µm et 1 mm, et étant notamment réalisée en verre non trempé, ledit au moins un ensemble arrière (5b, 5c) étant situé entre la couche arrière polymère (5a) et l’ensemble encapsulant (3), et la couche arrière d’interface (5b) dudit au moins un ensemble arrière (5b, 5c) étant située entre la couche arrière polymère (5a) et la couche arrière en verre (5c). Module selon l’une des revendications 1 à 3, caractérisé en ce que la deuxième couche (5) comporte une couche de renforts à base de fibres, notamment des fibres de verre, de carbone, d’aramide et/ou des fibres naturelles, notamment de chanvre, de lin et/ou de soie. Module selon la revendication 5, caractérisé en ce que la couche avant polymère (2a) et/ou la couche arrière polymère (5a) présentent une épaisseur (e 2a , e 5a ) comprise entre 15 µm et 300 µm, notamment entre 20 µm et 50 µm. Module selon la revendication 5, caractérisé en ce que la couche avant d’interface (2b ; 2d) et/ou la couche arrière d’interface (5b) présentent une épaisseur (e 2b , e 2d ; e 5b ) comprise entre 50 µm et 600 µm, notamment entre 400 µm et 600 µm, notamment entre 400 µm et 500 µm. Module selon la revendication 5, caractérisé en ce que le matériau polymère de la couche avant polymère (2a) et/ou de la couche arrière polymère (5a) est choisi parmi : le polycarbonate (PC), le polyméthacrylate de méthyle (PMMA), le polytéréphtalate d'éthylène (PET), le polyamide (PA), un polymère fluoré, notamment le polyfluorure de vinyle (PVF) ou le polyfluorure de vinylidène (PVDF), l’éthylène tétrafluoroéthylène (ETFE), l’éthylène chlorotrifluoroéthylène (ECTFE), le polytétrafluoroéthylène (PTFE), le polychlorotrifluoroéthylène (PCTFE), l’éthylène propylène fluoré (FEP) et/ou un film multicouche comprenant un ou plusieurs des polymères précités. Module selon la revendication 5, caractérisé en ce que l’ensemble encapsulant (3), la couche avant d’interface (2b ; 2d) et/ou l’éventuelle couche arrière d’interface (5b) sont formés par au moins une couche comportant au moins un matériau d’encapsulation de type polymère choisi parmi : les copolymères d’acides, les ionomères, le poly(éthylène-acétate de vinyle) (EVA), les acétals de vinyle, tels que les polyvinylbutyrals (PVB), les polyuréthanes, les chlorures de polyvinyle, les polyéthylènes, tels que les polyéthylènes linéaires basse densité, les polyoléfines élastomères de copolymères, les copolymères d’α-oléfines et des α-, β- esters d’acide carboxylique à éthylénique, tels que les copolymères éthylène-acrylate de méthyle et les copolymères éthylène-acrylate de butyle, les élastomères de silicone et/ou les élastomères à base de polyoléfine thermoplastique réticulée. Module selon l’une quelconque des revendications précédentes, caractérisé en ce que la première couche (2) comporte : - un premier ensemble avant (2b, 2c) comprenant une couche avant d’interface (2b) et une couche avant en verre (2c), la couche avant en verre (2c) présentant une épaisseur (e 2c ) inférieure ou égale à 2 mm, - un deuxième ensemble avant (2d, 2e) comprenant une couche avant d’interface (2d) et une couche avant en verre (2e), la couche avant en verre (2e) présentant une épaisseur (e 2e ) inférieure ou égale à 2 mm, le premier ensemble avant (2b, 2c) étant situé entre la couche avant polymère (2a) et le deuxième ensemble avant (2d, 2e), lui-même situé entre le premier ensemble avant (2b, 2c) et l’ensemble encapsulant (3). Module selon la revendication 11, caractérisé en ce que l’épaisseur (e 2c ) de la couche avant en verre (2c) du premier ensemble avant (2b, 2c) et l’épaisseur (e 2e ) de la couche avant en verre (2e) du deuxième ensemble avant (2d, 2e) sont différentes. Module selon la revendication 12, caractérisé en ce que l’épaisseur (e 2c ) de la couche avant en verre (2c) du premier ensemble avant (2b, 2c) est supérieure à l’épaisseur (e 2e ) de la couche avant en verre (2e) du deuxième ensemble avant (2d, 2e). Module selon l’une quelconque des revendications précédentes, caractérisé en ce que la deuxième couche (5) comporte : - une couche arrière réalisée en au moins un matériau polymère (5a), dite « couche arrière polymère (5a) », et - un premier ensemble arrière (5b, 5c) comprenant une couche arrière d’interface (5b) et une couche arrière en verre (5c), la couche arrière en verre (5c) présentant notamment une épaisseur (e 5c ) inférieure ou égale à 2 mm, notamment inférieure ou égale à 1,5 mm, notamment comprise entre 500 µm et 1 mm, et étant notamment réalisée en verre non trempé, - un deuxième ensemble arrière comprenant une couche arrière d’interface et une couche arrière en verre, la couche arrière en verre présentant notamment une épaisseur inférieure ou égale à 2 mm, notamment inférieure ou égale à 1,5 mm, notamment comprise entre 500 µm et 1 mm, et étant notamment réalisée en verre non trempé, ledit premier ensemble arrière (5b, 5c) étant situé entre la couche arrière polymère (5a) et le deuxième ensemble arrière, lui-même situé entre le premier ensemble arrière (5b, 5c) et l’ensemble encapsulant (3). Procédé de réalisation d’un module photovoltaïque (1) selon l’une quelconque des revendications précédentes, à partir d’un empilement comportant : - une première couche (2) transparente formant la face avant du module photovoltaïque (1), destinée à recevoir un flux lumineux, - une pluralité de cellules photovoltaïques (4) disposées côte à côte et reliées électriquement entre elles, - un ensemble encapsulant (3) la pluralité de cellules photovoltaïques (4), - une deuxième couche (5), l’ensemble encapsulant (3) et la pluralité de cellules photovoltaïques (4) étant situés entre les première (2) et deuxième (5) couches, caractérisé en ce que la première couche (2) comporte : - une couche avant réalisée en au moins un matériau polymère (2a), dite « couche avant polymère (2a) », et - au moins un ensemble avant (2b, 2c ; 2d, 2e) comprenant une couche avant d’interface (2b ; 2d) et une couche avant en verre (2c ; 2e), la couche avant en verre (2c ; 2e) présentant une épaisseur (e 2c ; e 2e ) inférieure ou égale à 2 mm, ledit au moins un ensemble avant (2b, 2c ; 2d, 2e) étant situé entre la couche avant polymère (2a) et l’ensemble encapsulant (3), et la couche avant d’interface (2b ; 2d) dudit au moins un ensemble avant (2b, 2c ; 2d, 2e) étant située entre la couche avant polymère (2a) et la couche avant en verre (2c ; 2e).